(57)【特許請求の範囲】
【請求項１】
磁気記録媒体に用いられるドーナツ円盤状基板の両面に、少なくともＣｏ、Ｃｒ、Ｐｔを含有し、グラニュラ構造を有し、グラニュラ構造を形成する粒界構成物質として、Ｓｉ酸化物、Ｔｉ酸化物、Ｗ酸化物、Ｃｒ酸化物、Ｃｏ酸化物、Ｔａ酸化物およびＲｕ酸化物のいずれか１種以上を３モル％〜１５モル％の範囲内で含み、基板の表面に対して垂直方向の磁気異方性を有し、膜厚、１ｎｍ〜１５ｎｍの範囲内の磁気記録用の垂直磁性層を反応性スパッタリングにより形成する磁性層の形成方法であって、
偏平の縦長の空間を構成するように相互の間隔を狭めて垂直に設けた両側壁を有する反応容器内に、前記基板を、その面方向が縦方向となるように配置するとともに、スパッタ電極と該スパッタ電極の表面にターゲットが配設されてなる一対の電極ユニットを、それぞれ、前記ターゲットを前記基板側に向けて、前記基板の両面と対向するように前記両側壁よりも前記基板に近い位置で前記基板を挟むように配置し、
アルゴンおよび酸素と水を含む混合ガスを、前記一対の電極ユニットの各前記基板側の表面付近に、前記ターゲットと前記基板との間のプラズマ生成空間を囲む位置から、前記ターゲットの表面付近に沿って、その外周部から中央部に向けて流れるように供給するとともに、
反応後に生じる排ガスを、前記反応容器の縦方向における両端部から排気しながら反応性スパッタリングによって磁性層を形成することを特徴とする磁性層の形成方法。
【請求項２】
前記基板より大きな径の環状部を有し、その内周壁に複数のガス放出口が円周に沿って略等間隔で設けられたガス流入管を、前記一対の電極ユニットの前記基板側であって、前記ターゲットと前記基板との間のプラズマ生成空間の外周を前記環状部で囲むように、かつ、前記基板の中心と前記環状部の中心とを位置合わせして配置し、
前記混合ガスを、前記ガス流入管に導入し、前記各ガス放出口から放出させることにより、前記混合ガスを、前記一対の電極ユニットの各前記基板側の表面付近に、外周部から中央部に向けて流れるように供給することを特徴とする請求項１に記載の磁性層の形成方法。
【請求項３】
前記排ガスを前記反応容器の縦方向における上端部側から排気する第１の排気手段と、底部側から排気する第２の排気手段とを有し、それら排気手段の間に前記電極ユニットを備え、該電極ユニットと第２の排気手段の間に基板搬送装置を備えた反応容器を用いることを特徴とする請求項１または２に記載の磁性層の形成方法。
【請求項４】
前記第１の排気手段にターボ分子ポンプを備え、前記第２の排気手段にクライオポンプを備えた反応容器を用いることを特徴とする請求項３に記載の磁性層の形成方法。
【請求項５】
少なくともいずれかの排気手段が２台の真空ポンプを備える構成の装置を用いることを特徴とする請求項１〜４のいずれか１項に記載の磁性層の形成方法。
【請求項６】
前記一対の電極ユニットを複数組用い、複数の基板の両面に、並行して磁性層を形成することを特徴とする請求項１〜５のいずれか１項に記載の磁性層の形成方法。
【請求項７】
請求項１〜６のいずれかの形成方法により得られた磁性膜を備えたことを特徴とする磁気記録媒体。
【請求項８】
磁気記録媒体と当該磁気記録媒体に情報を記録再生する磁気ヘッドとを備えた磁気記録再生装置であって、前記磁気記録媒体が、請求項７に記載の磁気記録媒体であることを特徴とする磁気記録再生装置。
【請求項９】
磁気記録媒体に用いられるドーナツ円盤状基板の両面に、少なくともＣｏ、Ｃｒ、Ｐｔを含有し、グラニュラ構造を有し、グラニュラ構造を形成する粒界構成物質として、Ｓｉ酸化物、Ｔｉ酸化物、Ｗ酸化物、Ｃｒ酸化物、Ｃｏ酸化物、Ｔａ酸化物およびＲｕ酸化物のいずれか１種以上を３モル％〜１５モル％の範囲内で含み、基板の表面に対して垂直方向の磁気異方性を有し、膜厚、１ｎｍ〜１５ｎｍの範囲内の磁気記録用の垂直磁性層を反応性スパッタリングにより形成する磁性層の成膜装置であって、
偏平の縦長の空間を構成するように相互の間隔を狭めて垂直に設けた両側壁を有する反応容器の内部に反応空間が設けられ、前記反応容器の上方に前記反応空間に連通する第１の排気手段が接続され、前記反応容器にカソードとターゲットを対向配置した電極ユニットが少なくとも一対、互いに対向状態で設置され、前記電極ユニットの下方側に前記対になる電極ユニット間に基板をその面方向を縦方向にして出し入れ自在とする基板搬送装置が設けられ、前記対になる電極ユニットはそれらのターゲットを前記両側壁よりも前記基板の縦方向挿入位置に近い位置で基板を挟むように配置され、
前記反応容器の下部側であって前記基板搬送装置よりも下側に第２の排気手段が接続されるとともに、前記対向する個々のターゲットの近傍に、環状部を備え、該環状部の内周側に複数の放出口を備えた反応ガス供給用のガス流入管が設けられ、
アルゴンおよび酸素と水を含む混合ガスを反応ガスとして、前記ターゲットと前記基板との間のプラズマ生成空間を囲む前記環状部の複数の放出口から前記ターゲットの表面付近に、その外周部から中央部に向けて流れるように供給しながら磁性層を成膜し、反応後に生じる排ガスを前記反応容器の縦方向における両端部に位置する第１の排気手段と第２の排気手段から排出することを特徴とする成膜装置。
【請求項１０】
前記ガス流入管がアルゴンガスと酸素ガスと水を含む混合ガスを供給自在なものであり、前記基板と前記ターゲットとの間に生成されるプラズマ空間に酸素ラジカル、または、酸素イオン、または、酸素原子を含むプラズマが生成されることを特徴とする請求項９に記載の成膜装置。
【請求項１１】
前記第１の排気手段がターボ分子ポンプを備え、前記第２の排気手段がクライオポンプを備えてなることを特徴とする請求項９または１０に記載の成膜装置。
【発明の詳細な説明】
【技術分野】
【０００１】
本発明は、反応性スパッタリングによる磁性層の形成方法に関し、さらに詳しくはハードディスクドライブ等で用いられる垂直磁気記録媒体の磁性層の形成方法及び成膜装置と磁気記録再生装置に関する。
【背景技術】
【０００２】
近年、磁気ディスク装置、可撓性ディスク装置、磁気テープ装置等の磁気記録装置の適用範囲は著しく増大され、その重要性が増すと共に、これらの装置に用いられる磁気記録媒体について、その記録密度の著しい向上が図られつつある。特にＨＤＤ（ハードディスクドライブ）では、ＭＲヘッド、およびＰＲＭＬ技術の導入以来、面記録密度の上昇はさらに激しさを増し、近年ではさらにＧＭＲヘッド、ＴｕＭＲヘッドなども導入され１年に約１００％ものペースで増加を続けている。
一方、ＨＤＤの磁気記録方式として、いわゆる垂直磁気記録方式が従来の面内磁気記録方式（磁化方向が基板面に平行な記録方式）に代わる技術として近年急速に利用が広まっている。垂直磁気記録方式では、情報を記録する記録層の結晶粒子が基板に対して垂直方向に磁化容易軸をもっている。この磁化容易軸とは、磁化の向きやすい方向を意味し、一般的に用いられているＣｏ合金の場合、Ｃｏのｈｃｐ構造の（０００１）面の法線に平行な軸（ｃ軸）である。垂直磁気記録方式は、このように磁性結晶粒子の磁化容易軸が垂直方向であることにより、高記録密度が進んだ際にも、記録ビット間の反磁界の影響が小さく、静磁気的にも安定という特徴がある。
【０００３】
垂直磁気記録媒体は、非磁性基板上に下地層、中間層（配向制御層）、磁気記録層、保護層の順に成膜されるのが一般的である。また、保護層まで成膜した上で、表面に潤滑層を塗布する場合が多い。また、多くの場合、軟磁性裏打ち層とよばれる磁性膜が下地層の下に設けられる。下地層や中間層は磁気記録層の特性をより高める目的で形成される。具体的には、磁気記録層の結晶配向を整えると同時に磁性結晶の形状を制御する働きがある。
垂直磁気記録媒体の高記録密度化には、熱安定性を保ちながら低ノイズ化を実現する必要がある。ノイズを低減するための方法としては、一般的に２つの方法が用いられる。１つ目は記録層の磁性結晶粒子を磁気的に分離、孤立化させることで、磁性結晶粒子間の磁気的相互作用を低減する方法、２つ目は磁性結晶粒子の大きさを小さくする方法である。具体的には、例えば、記録層にＳｉＯ２等を添加し、磁性結晶粒子がＳｉＯ２等を多く含む粒界領域に取り囲まれた、いわゆるグラニュラ構造を有する垂直磁気記録層を形成する方法がある（例えば、特許文献１参照。）。
【０００４】
そして、グラニュラ構造を有する垂直磁気記録層を形成する方法として、非特許文献１には、ＣｏＣｒＰｔ合金とＳｉＯ２を含有する複合型ターゲットを用い、アルゴン酸素混合ガス雰囲気中でＤＣマグネトロンスパッタによりグラニュラ構造を有する記録層を形成する方法が開示されている。この文献では、酸素含有雰囲気中で反応性スパッタを行うことにより、保磁力が増加するとともに記録再生特性が向上することが報告されている。また、ＳｉＯ２の濃度により最適な酸素分圧が決まり、ＳｉＯ２濃度が低いほど最適酸素分圧が高くなること、酸素濃度が最適値を超えて過剰な状態になると磁気特性や記録再生特性が大幅に劣化することが報告されている。
【０００５】
さらに特許文献２には、スパッタガスと反応性ガスを真空室内に導入して反応性スパッタリングによる成膜を行うとき、ターゲットの表面に沿って流れる反応性ガスの濃度を均一にして、反応性ガスとターゲットの反応の均一化を高め、膜厚、膜質、膜特性を均一化できるスパッタリング装置が開示されている。この装置は、少なくとも１つのターゲットを備えたカソードを基板に対向させ、反応性スパッタリングに基づいてターゲットをスパッタして基板に膜を堆積させるスパッタリング装置において、反応性ガス供給装置から供給される反応性ガスをカソードユニットの中央部からターゲットの表面に沿って外方へ流す中央ガス導入機構を設けるように構成されている。
【特許文献１】特開２００２−３４２９０８号公報
【特許文献２】特開２００４−３４６４０６号公報
【非特許文献１】IEEE Transactions on Magnetics, Vol.40, No.4, July 2004, pp. 2498-2500
【発明の開示】
【発明が解決しようとする課題】
【０００６】
ところで、酸素含有雰囲気中で反応性スパッタリングを行う場合、スパッタチャンバ内の酸素ラジカル濃度分布の不均一性に起因して、磁性膜中に取り込まれる酸素濃度がディスク上の位置により変化する現象が見られ、このことが、ディスク全面に亘って、一様な磁気特性、記録再生特性を得ることを非常に難しくしている。
このような観点から、本発明者が、特許文献１および特許文献２に記載された方法について、詳細に検討した結果、特許文献１に記載された方法では、ターゲット表面付近に形成されるプラズマ空間は安定するものの、このプラズマ空間内に存在する酸素ラジカルの濃度が不安定となり、成膜されるグラニュラ磁性層が不均一となることが明らかとなった。
【０００７】
一方、特許文献２に記載の方法では、反応性ガスをカソードユニットの中央部からターゲットの表面に沿って外方へ流す方法を提案しているが、この方法により、反応性ガスそのものは基板表面に均一に供給されるものの、ガスの流れにより基板の表面付近に形成されるプラズマ空間が下流側に流されて不安定となる。また、この方法では、基板とプラズマとの間にガスが流れ込み、その箇所に非プラズマ空間を形成してしまう。本発明者らの研究により、この非プラズマ空間は、プラズマ空間から基板表面に飛来する酸素ラジカルを死滅させ、反応性スパッタによる成膜速度を低下させると共に、基板表面に析出する磁性膜の不均一性、不均一な膜厚分布を生じさせてしまうことを解明した。
【０００８】
ところで、この種の成膜装置において、反応容器のプラズマ生成空間に対する基板の出し入れ作業は必須の作業となるが、プラズマ生成空間に対して基板を出し入れするためのロボットハンドやアーム、キャリアなどの複雑な基板搬送装置が減圧時の円滑な減圧作業の障害となる問題を有していた。例えば、小型の基板に成膜するため、反応容器を薄型にしてプラズマ生成空間も薄型にした場合、主力となる減圧装置を薄型の反応容器の一側に接続し、プラズマ生成空間近くに基板搬送装置を配置すると、真空などに減圧する場合に基板搬送装置を設けたプラズマ容器の側の空間が減圧時の抵抗となり、排気速度が低下し、真空とするための時間がかかるという問題を有していた。
【０００９】
本発明は、上記事情に鑑みてなされたもので、基板の両面に、反応性スパッタリングを用いてグラニュラ構造の磁性層を形成するに際して、スパッタチャンバ内の酸素ラジカル濃度分布の均一性を高め、磁性層中に取り込まれる酸素濃度を面方向において一様とし、磁気特性、記録再生特性が安定した磁性層を形成することができる磁性層の形成方法の提供することを目的とする。
本発明は前述の優れた磁性層を備えた磁気記録媒体と磁気記録再生装置の提供を目的とする。
また、本発明は、反応容器の内部を減圧する場合の円滑な減圧操作を可能とするとともに、反応性スパッタリングを行う場合に、スパッタチャンバ内の酸素ラジカル濃度分布の均一性を高め、磁性層中に取り込まれる酸素濃度を面方向において一様とし、特性が安定した膜を形成することができる成膜装置の提供を目的とする。
【課題を解決するための手段】
【００１０】
上記の目的を達成するために、本発明は以下の構成とした。
（１）本発明の磁性層の形成方法は、磁気記録媒体に用いられるドーナツ円盤状基板の両面に、少なくともＣｏ、Ｃｒ、Ｐｔを含有し、グラニュラ構造を有し、グラニュラ構造を形成する粒界構成物質として、Ｓｉ酸化物、Ｔｉ酸化物、Ｗ酸化物、Ｃｒ酸化物、Ｃｏ酸化物、Ｔａ酸化物およびＲｕ酸化物のいずれか１種以上を３モル％〜１５モル％の範囲内で含み、基板の表面に対して垂直方向の磁気異方性を有し、膜厚、１ｎｍ〜１５ｎｍの範囲内の磁気記録用の垂直磁性層を反応性スパッタリングにより形成する磁性層の形成方法であって、偏平の縦長の空間を構成するように相互の間隔を狭めて垂直に設けた両側壁を有する反応容器内に、前記基板を、その面方向が縦方向となるように配置するとともに、スパッタ電極と該スパッタ電極の表面にターゲットが配設されてなる一対の電極ユニットを、それぞれ、前記ターゲットを前記基板側に向けて、前記基板の両面と対向するように前記両側壁よりも前記基板に近い位置で前記基板を挟むように配置し、アルゴンおよび酸素と水を含む混合ガスを、前記一対の電極ユニットの各前記基板側の表面付近に、前記ターゲットと前記基板との間のプラズマ生成空間を囲む位置から、前記ターゲットの表面付近に沿って、その外周部から中央部に向けて流れるように供給するとともに、反応後に生じる排ガスを、前記反応容器の縦方向における両端部から排気しながら反応性スパッタリングによって磁性層を形成することを特徴とする。
【００１１】
（２）本発明において、前記基板より大きな径の環状部を有し、その内周壁に複数のガス放出口が円周に沿って略等間隔で設けられたガス流入管を、前記一対の電極ユニットの前記基板側であって、前記ターゲットと前記基板との間のプラズマ生成空間の外周を前記環状部で囲むように、かつ、前記基板の中心と前記環状部の中心とを位置合わせして配置し、前記混合ガスを、前記ガス流入管に導入し、前記各ガス放出口から放出させることにより、前記混合ガスを、前記一対の電極ユニットの各前記基板側の表面付近に、外周部から中央部に向けて流れるように供給することを特徴とする（１）に記載の磁性層の形成方法。
（３）本発明において、前記排ガスを前記反応容器の縦方向における上端部側から排気する第１の排気手段と、底部側から排気する第２の排気手段とを有し、それら排気手段の間に前記電極ユニットを備え、該電極ユニットと第２の排気手段の間に基板搬送装置を備えた反応容器を用いることを特徴とする（１）または（２）に記載の磁性層の形成方法である。
（４）本発明において、前記第１の排気手段にターボ分子ポンプを備え、前記第２の排気手段にクライオポンプを備えた反応容器を用いることを特徴とする（１）〜（３）のいずれかに記載の磁性層の形成方法である。
【００１２】
（５）本発明において、少なくともいずれかの排気手段が２台の真空ポンプを備える構成の装置を用いることを特徴とする（１）〜（４）のいずれかに記載の磁性層の形成方法である。
（６）本発明において、前記一対の電極ユニットを複数組用い、複数の基板の両面に、並行して磁性層を形成することを特徴とする（１）〜（５）のいずれかに記載の磁性層の形成方法である。
（７）本発明の磁気記録媒体は、（１）〜（６）のいずれかの形成方法により得られた磁性膜を備えたことを特徴とする。
（８）本発明の磁気記録再生装置は、磁気記録媒体と当該磁気記録媒体に情報を記録再生する磁気ヘッドとを備えた磁気記録再生装置であって、前記磁気記録媒体が、（７）に記載の磁気記録媒体であることを特徴とする。
【００１３】
（９）本発明の成膜装置は、磁気記録媒体に用いられるドーナツ円盤状基板の両面に、少なくともＣｏ、Ｃｒ、Ｐｔを含有し、グラニュラ構造を有し、グラニュラ構造を形成する粒界構成物質として、Ｓｉ酸化物、Ｔｉ酸化物、Ｗ酸化物、Ｃｒ酸化物、Ｃｏ酸化物、Ｔａ酸化物およびＲｕ酸化物のいずれか１種以上を３モル％〜１５モル％の範囲内で含み、基板の表面に対して垂直方向の磁気異方性を有し、膜厚、１ｎｍ〜１５ｎｍの範囲内の磁気記録用の垂直磁性層を反応性スパッタリングにより形成する磁性層の成膜装置であって、偏平の縦長の空間を構成するように相互の間隔を狭めて垂直に設けた両側壁を有する反応容器の内部に反応空間が設けられ、前記反応容器の上方に前記反応空間に連通する第１の排気手段が接続され、前記反応容器にカソードとターゲットを対向配置した電極ユニットが少なくとも一対、互いに対向状態で設置され、前記電極ユニットの下方側に前記対になる電極ユニット間に基板をその面方向を縦方向にして出し入れ自在とする基板搬送装置が設けられ、前記対になる電極ユニットはそれらのターゲットを前記両側壁よりも前記基板の縦方向挿入位置に近い位置で基板を挟むように配置され、前記反応容器の下部側であって前記基板搬送装置よりも下側に第２の排気手段が接続されるとともに、前記対向する個々のターゲットの近傍に、環状部を備え、該環状部の内周側に複数の放出口を備えた反応ガス供給用のガス流入管が設けられ、アルゴンおよび酸素と水を含む混合ガスを反応ガスとして、前記ターゲットと前記基板との間のプラズマ生成空間を囲む前記環状部の複数の放出口から前記ターゲットの表面付近に、その外周部から中央部に向けて流れるように供給しながら磁性層を成膜し、反応後に生じる排ガスを前記反応容器の縦方向における両端部に位置する第１の排気手段と第２の排気手段から排出することを特徴とする。
【００１４】
（１０）本発明は、前記ガス流入管がアルゴンガスと酸素ガスと水を含む混合ガスを供給自在なものであり、前記基板と前記ターゲットとの間に生成されるプラズマ空間に酸素ラジカル、または、酸素イオン、または、酸素原子を含むプラズマが生成されることを特徴とする（９）に記載の成膜装置に関する。
（１１）本発明は、前記第１の排気手段がターボ分子ポンプを備え、前記第２の排気手段がクライオポンプを備えてなることを特徴とする（９）または（１０）に記載の成膜装置に関する。
【発明の効果】
【００１６】
本発明の磁性層の形成方法によれば、ドーナツ円盤状基板の両面に、反応性スパッタリングによって少なくともＣｏ、Ｃｒ、Ｐｔを含有するグラニュラ構造で粒界構成物質としてＳｉ、Ｔｉ、Ｗ、Ｃｒ、Ｃｏ、Ｔａ、Ｒｕのいずれかの酸化物を有する垂直磁性層を形成するに際して、アルゴンと酸素と水を含有する混合ガスを、一対の電極ユニットの表面付近のプラズマ生成空間を囲むように、ターゲットの表面付近に、その外周部から中央部に向かって流れるように供給するため、外周部から中央部に向かって流れる混合ガスの流れが、中央部で互いに反対向きの混合ガスの流れに打ち消される。このため、混合ガスの流れによって、ターゲット付近に形成されるプラズマがかく乱されることが抑えられ、ターゲット付近に形成されるプラズマ空間が安定する。
また、反応後のガスを、反応容器の両端部から排気するため、排気されるガスの流れにより、プラズマが特定方向に流されることが少ない。これにより、被成膜基板とプラズマとの間にガスが流れ込み、その箇所に非プラズマ空間が形成されることが抑えられる。
これらのことから、本発明では、反応性スパッタリングによる成膜速度が高まり、また、基板表面に析出する磁性層の均一性が高まる。
その結果、面方向において一様な磁気特性を有する磁性層を形成することが可能となり、これにより、記録再生特性が安定した磁性層を提供することが可能となる。
【００１７】
本発明の成膜装置は、反応容器の上部側から排気装置で反応容器の内部空間を減圧するとともに、反応容器の下部側からも他の排気装置で減圧できるので、反応容器の下部側に設けた基板搬送装置の存在に影響を受けることなく反応容器の内部を円滑に減圧処理できる。
また、ドーナツ円盤状基板の両面に、反応性スパッタリングによって少なくともＣｏ、Ｃｒ、Ｐｔを含有するグラニュラ構造で粒界構成物質としてＳｉ、Ｔｉ、Ｗ、Ｃｒ、Ｃｏ、Ｔａ、Ｒｕのいずれかの酸化物を有する垂直磁性層を形成するに際して、アルゴンと酸素と水を含有する混合ガスを、一対の電極ユニットの表面付近のプラズマ生成空間を囲むように、ターゲット表面付近に、その外周部から中央部に向かって流れるように供給するため、外周部から中央部に向かって流れる混合ガスの流れが、中央部で互いに反対向きの混合ガスの流れに打ち消される。このため、混合ガスの流れによって、ターゲット付近に形成されるプラズマをかく乱することを抑制でき、ターゲット付近に安定したプラズマを生成できる。
特に、反応性スパッタリングにおいて酸素ラジカルを利用する場合、プラズマ空間を安定生成できることは、基板側に酸素ラジカルを確実に到達させることができ、目的の特性の膜を生成する際に有利となる。
【発明を実施するための最良の形態】
【００１８】
本発明を実施するための最良の形態を、図を用いて詳細に説明する。
まず、本発明を用いて磁性層が形成される垂直磁気記録媒体の一例について説明する。
図１は、本発明を用いて磁性層が形成される垂直磁気記録媒体を示す縦断面図である。
図１に示す形態の垂直磁気記録媒体１０は、非磁性基板１の両面に、それぞれ、少なくとも軟磁性裏打ち層２、その直上の膜の配向性を制御する配向制御層３および下地層４、磁気記録層（磁性層）５、保護層６、潤滑層７が順に積層された構造を有する。磁気記録層５は、少なくともＣｏとＣｒとＰｔを含むグラニュラ構造を有する垂直磁気記録層である。
【００１９】
この垂直磁気記録媒体１０に使用される非磁性基板１としては、Ａｌを主成分とした例えばＡｌ−Ｍｇ合金等のＡｌ合金基板や、通常のソーダガラス、アルミノシリケート系ガラス、アモルファスガラス類、シリコン、チタン、セラミックス、サファイア、石英、各種樹脂からなる基板など、非磁性基板であれば任意のものを用いることができる。中でもＡｌ合金基板や結晶化ガラス、アモルファスガラス等のガラス製基板を用いられることが多い。ガラス基板の場合、鏡面研磨を施した基板や、表面粗さ（Ｒａ）＜１（Å）のような低Ｒａ基板などが好ましい。また、非磁性基板１には、軽度であれば、テクラッチが入っていても構わない。
磁気ディスクの製造工程においては、まず非磁性基板１の洗浄・乾燥が行われるのが通常であり、本発明においても各層との密着性を確保する見地からも、非磁性基板１には、その各層の形成前に洗浄、乾燥が行われていることが望ましい。洗浄については、水洗浄だけでなく、エッチング（逆スパッタ）による洗浄も含まれる。
また、非磁性基板１のサイズは、特に限定されず、用途に応じて適宜決定される。
【００２０】
軟磁性裏打ち層２は、一般に知られている多くの垂直磁気記録媒体に設けられている。この軟磁性裏打ち層２は、媒体に信号を記録する際、ヘッドからの記録磁界を導き、磁気記録層５に対して記録磁界の垂直成分を効率よく印加する働きをする。
軟磁性裏打ち層２の材料としては、ＦｅＣｏ系合金、ＣｏＺｒＮｂ系合金、ＣｏＴａＺｒ系合金などいわゆる軟磁気特性を有する材料ならば使用することができる。軟磁性裏打ち層２は、アモルファス構造であることが特に好ましい。これは、アモルファス構造とすることで、表面粗さ（Ｒａ）が大きくなることを防ぎ、ヘッドの浮上量を低減することが可能となり、さらなる高記録密度化が可能となるためである。
また、軟磁性裏打ち層２は、このような軟磁性層の単層構成であってもよいが、２層の軟磁性層の間に、Ｒｕなどの極薄い非磁性薄膜をはさみ、軟磁性層間に反強磁性結合を持たせた構造であることが好ましい。
また、軟磁性裏打ち層２の総膜厚は、通常２０（ｎｍ）〜１２０（ｎｍ）程度であるが、記録再生特性と書き込み特性とのバランスにより適宜決定される
【００２１】
本発明では、軟磁性裏打ち層２の上に、磁気記録層５の配向性を制御する配向制御層３を設けることが好ましい。配向制御層３の材料としては、Ｔａやｆｃｃ（１１１）結晶面配向するＮｉ、Ｎｉ−Ｎｂ、Ｎｉ−Ｔａ、Ｎｉ−Ｖ、Ｎｉ−ＷなどのＮｉ合金が好ましい。
また、軟磁性裏打ち層２がアモルファス構造をとる場合でも、材料や成膜条件によって表面粗さＲａが大きくなることがあるため、軟磁性裏打ち層２と配向制御層３との間に非磁性のアモルファス層を成膜することが好ましい。これにより、磁気記録層５が形成される面の表面粗さＲａが下がり、磁気記録層５の配向性を向上させることができる。
【００２２】
軟磁性裏打ち層２または配向制御層３の上には、下地層４が設けられる。
下地層４の材料としては、磁気記録層５と同様にｈｃｐ構造をとる、ＲｕやＲｅ、またはそれらの合金が好ましい。なお、前述の中間層（配向制御層３）の働きは、磁気記録層５の配向を制御することにあるので、ｈｃｐ構造をとらなくても磁気記録層５の配向を制御できる材料であれば用いることができる。
下地層４の総膜厚は、記録再生特性と書き込み特性とのバランスから５（ｎｍ）以上２０（ｎｍ）以下であることが好ましい。
【００２３】
この形態の垂直磁気記録媒体１０は、少なくともＣｏとＣｒとＰｔを含むグラニュラ構造を有する垂直磁気記録層５を有する。
垂直磁気記録層５中の強磁性材料としては、Ｃｏ、Ｃｒ、Ｐｔを必須成分とし、これにグラニュラ構造を形成するための酸化物を添加したものを用いることが好ましい。酸化物としてはＳｉ酸化物、Ｔｉ酸化物、Ｗ酸化物、Ｃｒ酸化物、Ｃｏ酸化物、Ｔａ酸化物およびＲｕ酸化物のいずれか１種以上を含むものが好ましい。これらの酸化物を添加した強磁性材料としては、例えばＣｏＣｒＰｔ−Ｓｉ酸化物、ＣｏＣｒＰｔ−Ｔｉ酸化物、ＣｏＣｒＰｔ−Ｗ酸化物、ＣｏＣｒＰｔ−Ｃｒ酸化物、ＣｏＣｒＰｔ−Ｃｏ酸化物、ＣｏＣｒＰｔ−Ｔａ酸化物、ＣｏＣｒＰｔ−Ｒｕ酸化物、ＣｏＲｕＰｔ−Ｓｉ酸化物、ＣｏＣｒＰｔＲｕ−Ｓｉ酸化物などを挙げることができる。磁気記録層５には、これらの酸化物を２種以上添加することも可能である。
【００２４】
少なくともＣｏとＣｒとＰｔを含むグラニュラ構造を有する垂直磁気記録層５を形成する磁性結晶粒子の平均粒径は、１ｎｍ以上１２ｎｍ以下であることが好ましい。平均粒界幅は０．３ｎｍ以上２．０ｎｍ以下であることが好ましい。平均結晶粒径および平均粒界幅は、平面ＴＥＭ観察像を用いて算出することができる。
少なくともＣｏとＣｒとＰｔを含むグラニュラ構造を有する垂直磁気記録層５中に存在する酸化物の総量は３〜１５モル％であることが好ましい。酸化物の添加量の総量がこの範囲であると、本発明の磁性層の形成方法を用いて、良好なグラニュラ構造を形成することができる。
【００２５】
保護層６は、ヘッドと媒体との接触によるダメージから媒体を保護するためのものであり、カーボン膜、ＳｉＯ２膜などが用いられるが、多くの場合はカーボン膜が用いられる。これら膜の形成にはスパッタリング法、プラズマＣＶＤ法などが用いられるが、近年ではプラズマＣＶＤ法が用いられることが多い。また、マグネトロンプラズマＣＶＤ法も用いることが可能である。
保護層６の膜厚は、１ｎｍ〜１０ｎｍ程度であり、好ましくは２ｎｍ〜６ｎｍ程度、さらに好ましくは２ｎｍ〜４ｎｍである。
【００２６】
次に、本発明に係る磁性層の形成方法を、図１に示す垂直磁気記録媒体１０の磁気記録層５を形成する場合を例にして説明する。
図２は、本発明の磁性層の形成方法で用いられる成膜装置の一例を示す縦断面図、図３は、図２に示す成膜装置を図２中右側から見た側面図、図４は、図２に示す成膜装置に備えられているガス流入管の一例を示す上面図である。
本実施形態では、グラニュラ構造の磁気記録層５を、反応性スパッタリングを用いて成膜する。まず、反応性スパッタリングによって磁気記録層５を成膜するための成膜装置について説明する。
本実施形態の成膜装置１００は、２枚の被成膜基板２００の両面に、同時に磁性層（磁気記録層）を形成できるように構成されている。本実施形態では、図１に示す垂直磁気記録媒体１０の磁気記録層５を形成するため、被成膜基板２００として、非磁性基板１上に、軟磁性裏打ち層２、配向制御層３、下地層４が既に形成されたものを用いる。
【００２７】
この例で用いる成膜装置１００は、縦型かつ薄型の反応容器（反応チャンバ）１０１と、反応容器１０１内に、不活性ガス（スパッタガスまたはプラズマ生成ガス）と反応性ガスの混合ガスを供給するガス供給手段１０２（図４参照）と、反応容器１０１内のガスを排気する第１の排気手段１０３および第２の排気手段１０４と、外部から搬入された２枚の被成膜基板２００を所定の位置に搬送する基板搬送装置１０５とを有している。
【００２８】
反応容器１０１は、外部と反応空間１０１ａとを仕切る容器であり、気密性を有するとともに、内部が高真空状態とされるため耐圧性を有するものとされる。なお、以下の説明では、この反応容器１０１において、図２中、右側の側壁を「第１の側壁１０６」、左側の側壁を「第２の側壁１０７」、図２の奥行き側の側壁を第「第３の側壁１０８」、手前側の側壁を「第４の側壁１０９（図３参照）」と呼称する。第１の側壁１０６と第２の側壁１０７は図３に示す如く正面視正方形に近い若干縦長の長方形状であって、それらの間に図２に示す如く扁平の縦長の空間を構成するように相互の間隔を狭めて垂直に配置され、第１の側壁１０６と第２の側壁１０７の左右両側に幅狭の第３の側壁１０８と第３の側壁１０９とが接続されて側壁１０６〜１０９に囲まれて縦長の扁平の空間が反応容器内部空間として区画されている。
【００２９】
この反応容器１０１の第１の側壁１０６の上部側には、後述する第１のカソード１１３および第２のカソードが取り付けられる第１の窓部１０９が設けられ、第２の側壁１０７には、後述する第３のカソードおよび第４のカソードが左右に隣接して取り付けられる第２の窓部１１０が第１の窓部１０９と対向するように設けられている。第１の窓部１０９と第２の窓部１１０は図３を参照する如く側面視横長のレーストラック形状とされ、互いの形成位置は互いに対向するように同一高さ位置とされている。また、第１の側壁１０６には、第１の窓部１０９の下方に、後述する基板搬入室１３６を取り付けるための小型の第３の窓部１１６が設けられている。
なお、第１のカソード〜第４のカソードはいずれも同等の構成とされ、第１の窓部１０９側に左右に並んで２基、第２の窓部１１０側に左右に並んで２基取り付けられているが、図２、図３においては一部を略して記載している。
また、第１の排気口１１１および第２の排気口１１２には、それぞれ、第１の排気手段１０３および第２の排気手段１０４が接続されている。
【００３０】
前記反応容器１０１の第１の側壁１０６には、図示略の電源によって電力が供給される第１のカソード１１３および第２のカソードが取り付けられ、第２の側壁１０７には、図示略の電源によって電力が供給される第３のカソードおよび第４のカソードが取り付けられている。
具体的には、図３に示すように、第１のカソード１１３および第２のカソードは、横方向に並んだ状態で、第１の側壁１０６に設けられた横長の第１の窓部１０９に、フレームを介して気密的に接合される。また、第３のカソードおよび第４のカソードは、横方向に並んだ状態で、第２の側壁１０７に設けられた第２の窓部１１０に、フレームを介して気密的に接合される。そして、第１のカソード１１３〜第４のカソードは、それぞれ、その電極面が水平面に対して略直交するような縦置き状態となっており、第１のカソード１１３と第３のカソードとは、その反応空間１０１ａ側の表面（電極面）同士が対向し、第２のカソードと第４のカソードとは、その反応空間１０１ａ側の表面（電極面）同士が対向した位置関係になっている。
【００３１】
第１のカソード１１３〜第４のカソードの各電極面には、それぞれ、第１のターゲット１１７〜第４のターゲットが離間し支持されている。第１のターゲット１１７〜第４のターゲットは、それぞれ、板状をなし、目的とする磁性層の組成に応じた組成とされている。なお、第２のターゲットおよび第４のターゲットは、第１のターゲット１１７および第３のターゲット１１８と同様の構成とされており、図示は略する。
本実施形態では、第１のカソード１１３および第１のターゲット１１７によって構成される第１の電極ユニットＵ１と、第３のカソードおよび第３のターゲット１１９とによって構成される第３の電極ユニットＵ２とが対をなし、第２のカソードおよび第２のターゲットによって構成される第２の電極ユニットと、第４のカソードおよび第４のターゲットによって構成される第４の電極ユニットとが対をなしている。
【００３２】
各ターゲットは、単体であってもよく、複数のターゲット片によって構成されていてもよい。また、各ターゲットの平面形状は、特に限定されない。単体のターゲットの場合には、例えば、円形または円環状であるのが望ましく、各カソードと同軸的位置関係で配置されるのが望ましい。更に、ターゲットとして、それぞれＣｏ、Ｃｒ、Ｐｔを含有する半円状の合金ターゲット片と、ＳｉＯ２を含有する半円状の酸化物ターゲット片などを複合して用いることもできる。
【００３３】
反応容器１０１の内部には、図４に示す形状の第１のガス流入管１２１〜第４のガス流入管１２４がそれぞれ配設されている。
図４に示すように、第１のガス流入管１２１〜第４のガス流入管１２４は、それぞれ、一方向に延在された直管部１２５と、直管部１２５の一端に連結された円環状の環状部１２６とを有し、環状部１２６の内周壁に、複数のガス放出口１２６ａが円周に沿って略等間隔に設けられてなる。ガス流入管１２４に設けるガス放出口１２６ａの孔径は、ガス流入管１２４に接続する直管部１２５の位置に応じて、各孔からの放出ガス量が一定となるよう、その位置に応じて変えることが好ましい。即ち、各管を流れるガスの上流側においては孔径を小さくし、下流においては孔径を大きくすることが好ましい。
第１のガス流入管１２１〜第４のガス流入管１２４は、各直管部１２５の他端が延出されて、それぞれ反応容器１０１の外部に設けられているガス供給手段１０２に接続されている。また、各ガス流入管１２１〜１２４の環状部１２６が、それぞれ、第１のターゲット１１７〜第４のターゲットの各外周縁上に配設されている。即ち、ガス流入管の各環状部１２６が各ターゲットと各被成膜基板との間のプラズマ生成空間の外周を囲むように配置されている。
【００３４】
ガス供給手段１０２とガス流入管との間には各配管の途中に設けられたバルブを有している。これらのバルブは、それぞれ、図示しない制御機構によって開閉が制御されるように構成されている。
ガス供給装置によって送出される混合ガスは、上述の各バルブによって流量が制御されつつ、第１のガス流入管１２１〜第４のガス流入管１２４に、それぞれ、導入される。各ガス流入管に導入された混合ガスは、直管部１２５を通過して環状部１２６に流入し、円環状に配置されている複数のガス放出口１２６ａから環状部１２６の内側方向に向けて放出されるようになっている。
【００３５】
ここで、本実施形態の装置では、混合ガスとして、アルゴンおよび酸素を含有するものを用いる。
アルゴンは、反応性プラズマの発生を安定化する作用を有する。また、酸素は反応性プラズマ内で酸素ラジカルとなり、グラニュラ構造の磁性層において、結晶粒界を構成する酸化物を生成する。
混合ガスには、Ｈ２Ｏを含有させるのが好ましい。反応性プラズマ中で、Ｈ２Ｏは酸素ラジカルと水素ラジカルとに分解するが、酸素ラジカルはグラニュラ構造の磁性層において、結晶粒界を構成する酸化物を生成し、水素ラジカルはグラニュラ構造の磁性層において磁性粒子の酸化を防ぐ効果を有する。これにより、磁気特性の優れたグラニュラ磁性層を形成することが可能となる。
【００３６】
また、図２に示すように、反応容器１０１の天井部および底部には、それぞれ、第１の排気手段１０３および第２の排気手段１０４が接続されている。
第１の排気手段１０３および第２の排気手段１０４は、その真空ポンプの動作により、反応容器１０１内を減圧状態にしたり、反応性スパッタリングによって成膜を行う際、反応容器１０１内のガスを所定に流量で排気したりする。第１の排気手段１０３および第２の排気手段１０４は、それぞれ、真空ポンプ１２７、１２８、１２９と、各真空ポンプに接続され、図示しない制御手段によって開閉が制御されるゲートバルブ１３０、１３１、１３２と、ゲートバルブ１３０、１３１と第１の排気口１１１を接続する第１の排気管１３４と、ゲートバルブ１３２と第２の排気口１１２を接続する第２の排気管１３５とを有する。
【００３７】
本実施形態の排気手段は、反応容器１０１内を高速で排気可能とする構造を有する。反応容器１０１を高速で排気するためには、反応容器１０１の容積を小さくし、一方で、真空ポンプの排気能力を高める必要がある。しかしながら、真空ポンプの排気能力を高めると、真空ポンプは大型となり真空ポンプを反応容器１０１に取り付けるためのフランジ部の径が大きくなる。そのため、反応容器１０１にも大きなフランジ部が必要となり、結果として反応容器１０１を大きくする必要が生ずる。
本実施形態では、第１の排気手段１０３および第２の排気手段１０４の取り付けフランジをターゲット面と平行に配置し、また第１の排気手段１０３を構成する２つのポンプの取り付けフランジを平行に対向させ、排気能力の高い大きな真空ポンプを多数取り付けているにもかかわらず、反応容器１０１の容積を小さくすることを可能としている。なお、本実施形態の第２の排気手段１０４を第１の排気手段１０３と同様の構成とし、第２の排気手段１０４の真空ポンプを２台とし、反応容器１０１の排気能力をさらに高めることも可能である。
【００３８】
第１の排気手段１０３および第２の排気手段１０４は、ターボ分子ポンプやクライオポンプを用いるのが望ましく、より望ましくは、ターボ分子ポンプを用いる。ターボ分子ポンプは、排気速度が大きく、高い真空度が得られる。
第２の排気手段１０３および第２の排気手段１０４に用いる真空ポンプ１２７、１２８、１２９としては、特に限定されないが、ターボ分子ポンプであるのが望ましい。ターボ分子ポンプは、油を使用しないため、清浄度が高く、また、高い真空度が得られる。このため、ターボ分子ポンプを用いることにより、反応容器１０１内のガスを効率よく排気することができる。
【００３９】
また、各排気手段１０３、１０４が備える真空ポンプ１２７、１２８、１２９の数は、１台であってよく、複数台であっても構わない。複数台の真空ポンプを用いることにより、反応容器１０１内のガスを、より効率よく排気することができる。ただし、真空ポンプ１０１の数が余り多くなると、装置の大型化、消費電力の増大を招くおそれがあるため、各排気手段が備える真空ポンプの数は２台を上限とするのが望ましい。また、第１の排気手段１０３および第２の排気手段１０４において、真空ポンプの数は同じであってもよく、異なっていても構わない。
【００４０】
本実施形態では、第１の排気手段１０３は、２台のターボ分子ポンプ１２７、１２８を有し、第２の排気手段１０４は、１台のクライオポンプ１２９によって構成されている。このため、装置の大型化および消費電力の増大を抑えながら、反応容器１０１内のガスを効率よく排気することができる。この種のクライオポンプはためこみ式のポンプであるため、ポンプからの不純物の発生が少なく、反応容器内をクリーンな排気環境に保つことが可能である。
【００４１】
基板搬送装置１０５は、外部から搬入された２枚の被成膜基板２００を、それぞれ、第１のターゲット１１７と第３のターゲット１１９との間、および、第２のターゲット１１８と第４のターゲット１２０との間に、縦置き状態となるように搬送する。
この基板搬送装置１０５は、基板搬入室１３６と、キャリア搬送装置１３７と、キャリア搬送装置１３７に保持された第１のキャリア１３８および第２のキャリアとを有する。なお、第２のキャリアおよび後述する第２のキャリア保持部は、第１のキャリア１３８および後述する第１のキャリア保持部と同様の構成とされており、図示は省略する。
基板搬入室１３６は、その一端が、反応容器１０１の第３の窓部１１６の周囲に固定され、その内部が、反応容器１０１内の空間と連通している。また、図３に示すように、この基板搬入室１３６には、外部から基板を搬入するための開口１３９と、この開口１３９を開閉する図示しない扉が設けられている。
【００４２】
キャリア搬送装置１３７は、基板搬入室の内部と反応容器の内部とに亘って配設されている。このキャリア搬送装置１３７は、第１のキャリア１３８および第２のキャリアを、それぞれ保持する第１のキャリア保持部１４０および第２のキャリア保持部と、各キャリア保持部１４０を、それぞれ独立に移動操作する移動操作機構１４１とを有している。
第１のキャリア１３８および第２のキャリアは、それぞれ、被成膜基板２００の外周縁の一部を着脱可能に保持するものであり、移動操作機構１４１の動作によって、基板搬入室１３６の開口１３９付近から、それぞれ第１の反応空間（第１のターゲット１１７と第３のターゲット１１８との間の空間）の下方および第２の反応空間（第２のターゲットと第４のターゲットとの間の空間）の下方に移動操作される。
【００４３】
このキャリア搬送装置１３７は、磁石を動かすことによってキャリア保持部１４０を非接触状態で横方向に移動させる。そして、基板搬入時には、第１のキャリア１３８および第２のキャリアが基板搬入室１３６の開口付近に位置している。そして、基板搬入室１３６の開口１３９から２枚の被成膜基板２００が搬入され、第１のキャリア１３８および第２のキャリアにそれぞれ装着されると、各キャリア１３８は、移動操作機構１４１の動作によって、それぞれの反応空間の下方に移動操作される。これにより、各キャリア１３８に装着された各被成膜基板２００は、それぞれ、第１のターゲット１１７と第３のターゲットとの間、および、第２のターゲットと第４のターゲットとの間に、縦置き状態で配置される。この状態で、一方の被成膜基板２００は、その両主面が、第１のカソード１１３および第３のカソードの各電極面と対向し、且つ、各電極面との距離が略等しい状態になる。また、他方の被成膜基板２００は、その両主面が、第２のカソードおよび第４のカソードの各電極面と対向し、且つ、各電極面との距離が略等しい状態になる。
【００４４】
この状態で、第１のカソード１１３〜第４のカソード１１６にそれぞれ電力が供給されると、これら反応空間に供給された混合ガスが、プラズマ化する。そして、このプラズマ中に生成された不活性ガスのイオンが、各ターゲットに衝突し、各ターゲットからターゲット物質（スパッタ粒子）が弾き出される。弾き出されたスパッタ粒子はその一部が活性化された反応性ガスと反応し、被成膜基板２００の各表面に被着する。これにより、２枚の被成膜基板２００の両面に、並行してグラニュラ構造の磁性層が成膜される。
【００４５】
次に、この成膜装置１００の動作について説明する。
第１のキャリア１３８および第２のキャリアに被成膜基板２００が装着されると、基板搬送装置１０５は、移動操作機構１４１の動作によって、各キャリア１３８を第１のターゲット１１７と第３のターゲット１１８との間の空間、および、第２のターゲットと第４のターゲットとの間の空間の下方に移動操作する。
【００４６】
次に、第１のゲートバルブ１３０〜第３のゲートバルブ１３２を開き、第１の排気手段１０３および第２の排気手段１０４が備える各真空ポンプの動作により、反応容器１０１内および基板搬入室１３６内を減圧状態とする。ここで被成膜基板２００を支持しているターゲット１１７、１１８の間の空間と第１の排気手段１０３との間の部分に特別な機器類が配置されてはいないが、被成膜基板２００を支持しているターゲット１１７、１１８の間の空間と第２の排気手段１０４との間には第１のキャリア１３８と第２のキャリアとを含む複雑な形状の移動操作機構１４１が設けられているので、この移動操作機構１４１まわりの空間を効率良く減圧するために第２の排気手段１０４が有効に作用する。即ち、移動操作機構１４１とその周囲の空間の直近位置に第２の排気手段１０４が設けられているので、移動操作機構１４１とそのまわりの空間を効率良く減圧できる。勿論、第１の排気手段１０３、１０３と第２の排気手段１０４とが共同して反応容器１０１の内部空間全体を従来よりも素早く排気することができる。なお、第２の排気手段１０４を設けない場合、反応容器１０１の最上部側に第１の排気手段があり、反応室の最底部側に複雑な構造のキャリアが存在すると、キャリア部分が減圧時の抵抗となり易く、反応室全体を目的の状態まで減圧する際に必要以上に時間がかかるなどの問題を生じるが、第１の排気手段１０３に加えて第２の排気手段１０４をキャリア部分近くに設けることでこの問題を回避できる。
その後、第１のゲートバルブ１３０〜第３のゲートバルブ１３２を制御し、第１の排気口１１１および第２の排気口１１２から排出されるガスの流量を所定の流量に調整する。
第１のガス流入管１２１〜第４のガス流入管１２４に導入された混合ガスは、環状部１２６を通過して、各ガス放出口２１６ａから各ターゲット（各電極ユニット）の外周部付近に放出され、ターゲットの中央部に向かって流れる。
【００４７】
次に、第１のカソード１１３〜第４のカソードに電圧を印加する。
これにより、各カソードに対応する空間において、混合ガスがプラズマ化し、このプラズマ中に生成された不活性ガスのイオンが、各ターゲットに衝突し、各ターゲットからターゲット物質（スパッタ粒子）が弾き出される。弾き出されたスパッタ粒子はその一部が活性化された反応性ガスと反応し、他の一部は反応性ガスと未反応の状態で、各被成膜基板２００の各表面に被着する。
【００４８】
本実施形態の成膜装置１００では、各ガス流入管１２１、１２２、１２３、１２４の各ガス放出口１２６ａから放出された混合ガスが、各ターゲット１１７、１１８の表面付近で、外周部から中央に向かって流れるため、その流れが、それぞれ、対向するガス放出口１２６ａから放出される混合ガスの流れによって打ち消される。このため、混合ガスの流れによって、各ターゲット１１７、１１８と被成膜基板２００との間の空間に形成されるプラズマがかく乱されることが抑えられ、各ターゲット１１７、１１８と被成膜基板２００との間の空間に形成されるプラズマ（空間）が安定する。
また、反応後のガスは、第１の排気手段１０３および第２の排気手段１０４によって、反応容器１０１の上方および下方から円滑に排気されるため、排気されるガスの流れにより、プラズマ空間が特定方向に流されることが少ない。これにより、各被成膜基板２００とプラズマとの間にガスが流れ込み、その箇所に非プラズマ空間が形成されることが抑えられる。これらのことから、この成膜装置１０１では、反応性スパッタリングによる成膜速度が高まり、また、各被成膜基板の表面に析出する磁性層の均一性が高まる。すなわち、この成膜装置では、均一性の高い磁性層を、高速で成膜することができる。
【００４９】
そして、各被成膜基板２３の両面において、スパッタ粒子の層（磁気記録層５）が所定の厚さとなったところで成膜終了とする。
以上のようにして２枚の被成膜基板２００の両面に、並行して磁気記録層５が形成される。このようにして形成された各磁気記録層５は、スパッタ粒子が均一に析出することによって成膜されていることにより、面方向において一様な磁気特性を有し、安定な記録再生特性を得ることができる。
【００５０】
図５は、上述の垂直磁気記録媒体を用いた磁気記録再生装置の一例を示すものである。
図５に示す磁気記録再生装置は、図１に示す構成の垂直磁気記録媒体１０と、磁気記録媒体１０を回転駆動させる媒体駆動部３０１と、磁気記録媒体１０に情報を記録再生する磁気ヘッド３０２と、この磁気ヘッド３０２を磁気記録媒体１０に対して相対運動させるヘッド駆動部３０３と、記録再生信号処理系３０４とを備えて構成されている。
記録再生信号処理系３０４は、外部から入力されたデ−タを処理して記録信号を磁気ヘッド３０２に送り、磁気ヘッド３０２からの再生信号を処理してデ−タを外部に送ることができるようになっている。
この磁気記録再生装置に用いる磁気ヘッド３０２には、巨大磁気抵抗効果（ＧＭＲ）を利用したＧＭＲ素子、トンネル効果を利用したＴｕＭＲ素子などを有した、より高記録密度に適した磁気ヘッドを適宜用いることができる。
【実施例】
【００５１】
以下、実施例を示し、本発明を具体的に説明する。膜組成の単位はいずれもモル％である。
（実施例）
２．５インチハードディスク形状のガラス基板（コニカミノルタ製ＭＥＬ３）をＡＮＥＬＶＡ社製Ｃ−３０４０型スパッタリング装置の真空チャンバー内に導入した。
スパッタリング装置の真空度を１×１０−５Ｐａ以下に排気した後、基板の両面に、密着層として、Ｃｒ膜を１０ｎｍ、裏打ち層として、７０Ｃｏ−２０Ｆｅ−５Ｔａ−５Ｚｒを３０ｎｍ、Ｒｕ膜を０．８ｎｍ、７０Ｃｏ−２０Ｆｅ−５Ｔａ−５Ｚｒを３０ｎｍ成膜した。次いで、配向制御膜として、９０Ｎｉ−１０Ｗを５ｎｍ、下地膜として、Ｒｕを１５ｎｍ成膜した。スパッタの際には、Ａｒガスを用い、裏打ち層およびＮｉ−１０Ｗは、ガス圧を０．８Ｐａとして成膜し、Ｒｕ下地層は、ガス圧８Ｐａとして成膜した。
【００５２】
次に、成膜後の基板を、図２、図３に示す反応性スパッタ装置（成膜装置）に導入し、基板の両側に垂直磁気記録層［組成：９２（６６Ｃｏ−１６Ｃｒ−１８Ｐｔ）−８（ＳｉＯ２）、膜厚：１２ｎｍ］を形成した。
ここで、ターゲット組成は、９２（６６Ｃｏ−１６Ｃｒ−１８Ｐｔ）−８（ＳｉＯ２）である。
ガス流入管に導入した原料ガスは、アルゴンを２００ｓｃｃｍ、酸素を１０ｓｃｃｍの流量で混合した混合ガスであり、この混合ガスを、外径２００ｍｍのサイズの環状部を備えたガス流入管の内側に等間隔に１６個設けられたガス放出口（内径０．５ｍｍの細孔）から放出させた。
【００５３】
反応性スパッタ時の容器内圧力は１Ｐａ、実効排気は上部側８００ｌ／秒、下側は３００ｌ／秒とした。
また、本反応性スパッタ装置の上部には２台のターボ分子ポンプ、下部には１台のターボ分子ポンプを設け、成膜時には、トータルの実効排気速度が上部で６００リットル／秒、下部で３５０リットル／秒となるように、反応性ガスを排気した。
次いで、基板をＣＶＤ成膜装置に移し、基板上にカーボン保護膜をＣＶＤ法にて４ｎｍ成膜した。
以上の工程により、磁気記録媒体を作製した。
【００５４】
得られた磁気記録媒体について、潤滑剤を塗布し、米国Ｇｕｚｉｋ社製リードライトアナライザ１６３２及びスピンスタンドＳ１７０１ＭＰを用いて、記録再生特性の評価を行った。
記録再生特性としては、信号対ノイズ比（ＳＮＲ、ただしＳは線記録密度５７６ｋＦＣＩでの出力、Ｎは線記録密度５７６ｋＦＣＩでのｒｍｓ（ｒｏｏｔ  ｍｅａｎ  ｓｑｕａｒｅ）値）とＯＷ値（線記録密度５７６ｋＦＣＩの信号を記録した後、線記録密度７７ｋＦＣＩの信号を上書きした前後の５７６ｋＦＣＩの信号の再生出力比（減衰率））を評価した。
その結果、磁気記録媒体面内でのＳＮＲのバラツキが５％以内で、ＯＷ値のバラツキが３％以内の磁気記録媒体が得られた。
【００５５】
「比較例１」
先の実施例において上部２台のターボ分子ポンプを停止し、その他は先の実施例と同等の条件で磁気記録媒体を製造した。その結果得られた磁気記録媒体面内のＳＮＲのバラツキは最大で９％、ＯＷ値のばらつきは最大で７％となった。
「比較例２」
先の実施例において下部の１台のターボ分子ポンプを停止し、その他は先の実施例と同等の条件で磁気記録媒体を製造した。その結果得られた磁気記録媒体面内のＳＮＲのバラツキは最大で１１％、ＯＷ値のばらつきは最大で９％となった。
【００５６】
「比較例３」
先の実施例において原料ガスの供給をターゲットの中央から行った。具体的には、２組の対向する両ターゲット（合計４枚）の中央に５ｍｍφのガス供給管の開口部を設け、この各開口部から、アルゴンを５０ｓｃｃｍ、酸素を１２．５ｓｃｃｍ供給して反応性スパッタ成膜を行ない、磁気記録媒体を製造した。得られた磁気記録媒体面内のＳＮＲのバラツキは最大で７％、ＯＷ値のばらつきは最大で５％となった。
以上の対比から、反応性スパッタ装置の上部に２台のターボ分子ポンプを設けることが重要であり、加えて、反応性スパッタ装置の下部に１台のターボ分子ポンプを設けることも重要であり、更に、環状部を備えたガス流入管の内側の等間隔の放出孔から中心側に向けて混合ガスを供給することが重要であることも明らかとなった。
【産業上の利用可能性】
【００５７】
本発明によれば、面方向において一様の磁気特性を有する磁性層を形成することが可能となり、これにより、記録再生特性が安定した磁気記録媒体や、この磁気記録媒体を用いた高性能のハードディスクドライブを提供することが可能となる。
【図面の簡単な説明】
【００５８】
【図１】本発明の磁性層の形成方法を用いて磁性層が形成される垂直磁気記録媒体の一例を示す模式的な縦断面図である。
【図２】本発明の磁性層の形成方法で用いられる成膜装置の一例を示す縦断面図である。
【図３】図２に示す成膜装置の右側面略図である。
【図４】図２に示す成膜装置が備えるガス流入管の一例を示す側面図である。
【図５】本発明に係る磁性層の形成方法によって磁性層が形成された垂直磁気記録媒体が適用された磁気記録再生装置の一例を示す概略構成図である。
【符号の説明】
【００５９】
１…非磁性基板、２…軟磁性裏打ち層、３…配向制御層、４…下地層、５…磁気記録層（磁性層）、６…保護層、１０…垂直磁気記録媒体、１００…成膜装置、１０１…反応容器、１０１ａ…反応空間、１０２…ガス供給手段、１０３…第１の排気手段、１０４…第２の排気手段、１０５…基板搬送装置、１０６〜１０９…側壁、１１１…第１の排気口、１１２…第２の排気口、１１３…第１のカソード、１１７…第１のターゲット、１２１〜１２４…第１〜第４のガス流入管、１２５…直管部、１２６…環状部、１２６ａ…ガス放出口、１２７、１２８、１２９…真空ポンプ、１３４…第１の排気管、１３５…第２の排気管、１３６…基板搬入室、１３８…第１のキャリア、１４１…移動操作機構、３００…磁気記録再生装置、３０２…磁気ヘッド、
【図１】
0005238333.tif 000002
【図２】
0005238333.tif 000003
【図３】
0005238333.tif 000004
【図４】
0005238333.tif 000005
【図５】
0005238333.tif 000006